(57)【要約】【課題】可視域のレーザー光、特に低出力の可視域のレーザー光の照射によって消色可能な着色組成物を提供する。【解決手段】可視光領域に吸収を有する少なくとも一種のカチオン系色素と、所定の構造を有するホウ素系消色剤とを含み、波長４００〜７００ｎｍのレーザー光を照射されることにより消色することを特徴とするマーキング用着色組成物である。【選択図】　なし【特許請求の範囲】
【請求項１】
下記一般式（１）または下記一般式（２）で表される可視光領域に吸収を持つ少なくとも一つのカチオン系色素と、下記一般式（３）で表される少なくとも一つの消色剤とを含み、波長４００〜７００ｎｍのレーザー光を照射されることにより消色することを特徴とするマーキング用着色組成物。
2004037529.tif 000011
（式中、Ｄ＋は可視領域に吸収をもつカチオンであり、Ａ−はハロゲンイオン、過塩素酸イオン、ＰＦ６−、ＢＦ４−、ＳｂＦ６−またはスルホン酸イオンを表す。）
一般式（２）；
【化１】
2004037529.tif 000012
（式中、Ｄ＋は可視領域に吸収をもつカチオンであり、Ｒ１、Ｒ２、Ｒ３及びＲ４はそれぞれ独立してアルキル基、アリール基、アリル基、アラルキル基、アルケニル基、アルキニル基、シリル基、複素環基、置換アルキル基、置換アリール基、置換アリル基、置換アラルキル基、置換アルケニル基、置換アルキニル基または置換シリル基を表す。）
一般式（３）；
【化２】
2004037529.tif 000013
（式中、Ｒ５、Ｒ６、Ｒ７及びＲ８はそれぞれ独立してアルキル基、アリール基、アリル基、アラルキル基、アルケニル基、アルキニル基、シリル基、複素環基、置換アルキル基、置換アリール基、置換アリル基、置換アラルキル基、置換アルケニル基、置換アルキニル基または置換シリル基を表し、Ｚ＋は４級アンモニウムカチオン、４級ピリジニウムカチオン、４級キノリニウムカチオンまたはホスホニウムカチオンを表す。）
【請求項２】
請求項１に記載の着色組成物に、波長４００〜７００ｎｍのレーザー光を照射し、該着色組成物のレーザー照射部を消色させてマーキングすることを特徴とするマーキング方法。
【請求項３】
レーザー光の出力が１ｍＷ以下であることを特徴とする請求項２に記載のマーキング方法。
【請求項４】
請求項１に記載の組成物を含み、出力が１ｍＷ以下のレーザー光で消色することを特徴とするマーキング材料。
【発明の詳細な説明】
【０００１】
【発明の属する技術分野】
本発明は、マーキング用着色組成物、それを用いたマーキング方法およびマーキング材料の技術分野に属し、より詳細には、可視レーザー光線によってフォトンモード消色し、点、直線または曲線のマーキングを可能とするマーキング用着色組成物、それを用いたマーキング方法およびマーキング材料の技術分野に属する。
【０００２】
【従来の技術】
従来、建物を施工する際に行われる墨出しは、目的に応じてスケール、トランシット、レベルを光波距離計で測量し、墨つぼを用いてマーキングを行う作業である。この作業は、２〜３人程度の作業者が、長時間かけて行う作業であり、さらに作業者には熟練が要求される。これに対して、墨の代わりにレーザーに反応する物質を用いて、レーザーにより墨出しマーキングする方法が提案されている。このレーザーによる方法は、従来の方法と比較して、作業時間が短縮でき、さらに熟練を要しない点で有利である。レーザーによる墨出し方法としては、例えば、特開昭６４−１６３８４号、特開平６−１５５８３号等の公報に記載されている方法がある。
【０００３】
しかし、前記公報には、墨の代わりに用いる物質については、「レーザーで発色する物質」と記載されているのみで、原理を含めて化合物など具体的記述がない。原理的には高出力レーザーを用いれば発色物質を用いようが用いまいが、いかなる方法でもマーキングは容易である。しかしながら、高出力レーザーを使用する場合は、レーザー照射する周辺を壁で囲うなどの安全対策が必要になるため、実用的に用いることができるのはＣｌａｓｓ２以下の低出力レーザーに限られる。
【０００４】
類似の技術としては近赤外光による光消色性インキがあり、例えば、特開平６−１４５５６６号公報に記載されている。この光消色性インキは、染料と消色剤とを含み、近赤外光が照射されると、染料がまず近赤外光を吸収し、その吸収したエネルギーが消色剤に移動することによって、消色剤が染料に作用して消色させるという機構により消色する。しかし、前記レーザーマーキング装置に搭載されているレーザーは、通常、可視光レーザーであり、人間の目にはほとんど見えない近赤外光が用いられることはない。
また、レーザーマーキング装置が実用化されている現在に至っても、可視光レーザーが示す部分を、人間が定規と鉛筆などを用いて墨をつけているのが現状である。
【０００５】
【発明が解決しようとする課題】
ところで、レーザー光線は便利な反面、高エネルギーであるため人体、特に目に入った場合に多大な損害を招く可能性がある。このためＪＩＳにより安全基準が定められたいきさつがある。連続発信レーザー光を安全に利用するには、発信波長域が視認可能であり、出力についても低出力（通常は１ｍＷ以下）であることが要求される。ここで、レーザー光の照射によって消色する原理として、ヒートモードおよびフォトンモードがある。しかし、ヒートモードは、レーザー照射による熱エネルギーを利用して、熱変化を起こさせ消色するものであり、出力の大きなレーザーを用いる必要があり、この原理を利用して、墨出し等のマーキング作業を行うには、安全性の面で問題がある。レーザーの出力を低下させて、それを補うために照射時間を長くしても、大気、被照射物により熱を奪われ、冷却されるため、ヒートモードでの消色を墨出し等のマーキング作業に利用するのは現実的でない。
【０００６】
本発明は前記諸問題に鑑みなれたものであって、可視域のレーザー光、特に低出力の可視域のレーザー光の照射によって消色可能な着色組成物を提供することを課題とする。また、本発明は、ケガキ、墨出し位置を、レーザー照射によって容易に、しかも安全にマーキングする方法に利用可能な着色組成物、マーキング方法およびマーキング材料を提供することを課題とする。特に、ケガキ、墨出し位置をレーザー照射によってマーキングする際に、レーザー光が照射された部分が消色することによって、その位置を検出し、人間が鉛筆などを用いてマーキングする必要のないマーキング方法に利用可能な着色組成物、マーキング方法およびマーキング材料を提供することを課題とする。
【０００７】
【課題を解決するための手段】
上記課題を解決するための手段は以下の通りである。
［１］　下記一般式（１）または下記一般式（２）で表される可視光領域に吸収を持つ少なくとも一つのカチオン系色素と、下記一般式（３）で表される少なくとも一つの消色剤とを含み、波長４００〜７００ｎｍのレーザー光を照射されることにより消色することを特徴とするマーキング用着色組成物。
一般式（１）；
Ｄ＋・Ａ−
式中、Ｄ＋は可視領域に吸収をもつカチオンであり、Ａ−はハロゲンイオン、過塩素酸イオン、ＰＦ６−、ＢＦ４−、ＳｂＦ６−またはスルホン酸イオンを表す。
【０００８】
一般式（２）；
【化３】
2004037529.tif 000002
【０００９】
式中、Ｄ＋は可視領域に吸収をもつカチオンであり、Ｒ１、Ｒ２、Ｒ３及びＲ４はそれぞれ独立してアルキル基、アリール基、アリル基、アラルキル基、アルケニル基、アルキニル基、シリル基、複素環基、置換アルキル基、置換アリール基、置換アリル基、置換アラルキル基、置換アルケニル基、置換アルキニル基または置換シリル基を表す。
【００１０】
一般式（３）；
【化４】
2004037529.tif 000003
【００１１】
式中、Ｒ５、Ｒ６、Ｒ７及びＲ８はそれぞれ独立してアルキル基、アリール基、アリル基、アラルキル基、アルケニル基、アルキニル基、シリル基、複素環基、置換アルキル基、置換アリール基、置換アリル基、置換アラルキル基、置換アルケニル基、置換アルキニル基または置換シリル基を表し、Ｚ＋は４級アンモニウムカチオン、４級ピリジニウムカチオン、４級キノリニウムカチオンまたはホスホニウムカチオンを表す。
［２］　Ｄ＋が下記一般式（４）で表されるカチオンであることを特徴とする［１］に記載のマーキング用着色組成物。
【００１２】
一般式（４）
【化５】
2004037529.tif 000004
【００１３】
前記一般式（４）において、Ｚ１及びＺ２は、それぞれ独立に５員または６員の含窒素複素環を形成する非金属原子群を表し、含窒素複素環には、他の複素環、芳香族環または脂肪族環が縮合してもよい。Ｒ４１およびＲ４２はそれぞれ独立に、脂肪族基または芳香族基を表し、Ｌは奇数個のメチンからなるメチン基である。ａおよびｂは、それぞれ独立に０又は１である。
【００１４】
［３］　さらに下記一般式（５）で表される化合物を含有する［１］または［２］に記載のマーキング用着色組成物。
一般式（５）；
（ＣＨ２）ｎＸＣ＝Ｏ
式中、ｎは２〜９のいずれかの整数を表し、Ｘは酸素または窒素を表す。
【００１５】
［４］　［１］〜［３］のいずれかに記載の着色組成物に、波長４００〜７００ｎｍのレーザー光を照射し、該着色組成物のレーザー照射部を消色させてマーキングすることを特徴とするマーキング方法。
［５］　［１］〜［３］のいずれかに記載の着色組成物をマーキング対象物に供給する工程と、該供給面に波長４００〜７００ｎｍのレーザー光を照射して、レーザー照射部を消色させてマーキングする工程とを含むマーキング方法。
［６］　レーザー光の出力が１ｍＷ以下であることを特徴とする［４］または［５］に記載のマーキング方法。
［７］　墨出しのためのマーキングを行うことを特徴とする［４］〜［６］のいずれかに記載のマーキング方法。
［８］　支持体と、［１］〜［３］のいずれかに記載の着色組成物からなる層とを含み、波長４００〜７００ｎｍのレーザー光によるマーキングに用いられることを特徴とするマーキング材料。
［９］　レーザー光の出力が１ｍＷ以下で消色することを特徴とする［１］〜［３］に記載の着色組成物を含むマーキング材料。
【００１６】
本発明の着色組成物およびマーキング材料に、波長４００〜７００ｎｍのレーザー光が照射されると、レーザー光が照射された部分が消色する。本発明では、特定の前記カチオン系色素と特定の前記消色剤とを用いることにより、フォトンモードの原理による消色を可能としている。フォトンモードは、前述のヒートモードと異なり、熱による影響がほとんどないため、レーザー出力が低く、且つ被照射物とレーザー光源との間が長距離であっても、照射時間を調整することにより、消色反応を確実に進行させることができる。従って、低出力の可視域レーザーを用いた場合も、充分に視認性のあるマーキングが可能となる。また、従来のレーザー光を利用した墨出し法では、レーザー照射部に人間が鉛筆等によりマーキングすることにより視認化していたが、本発明の着色組成物およびマーキング材料を用いれば、かかる作業は不要となり、より容易な墨出し作業となる。また、本発明の着色組成物およびマーキング材料は、可視域のレーザー光に対する消色性を有するので、従来用いられている、可視域レーザー装置が搭載された墨出し用装置をそのまま用いることができるという利点も有する。さらに、低出力な可視域レーザーを利用することができるので、安全性にも優れた墨出し作業が可能になる。
【００１７】
【実施の形態】
本発明の着色組成物は、下記一般式（１）または下記一般式（２）で表される可視光領域に吸収を持つ少なくとも一つのカチオン系色素と、下記一般式（３）で表される少なくとも一つの消色剤とを含むとともに、波長４００〜７００ｎｍのレーザー光が照射されると、レーザー光が照射された部分が消色するという消色性を有する。
以下、本発明の着色組成物の各材料、およびその用途ついて詳細に説明する。
【００１８】
まず、カチオン系色素である下記一般式（１）または（２）で表される化合物について説明する。
【００１９】
一般式（１）；
Ｄ＋・Ａ−
式中、Ｄ＋は可視領域に吸収をもつカチオンであり、Ａ−はハロゲンイオン、過塩素酸イオン、ＰＦ６−、ＢＦ４−、ＳｂＦ６−またはスルホン酸イオンを表す。
【００２０】
一般式（２）；
【化６】
2004037529.tif 000005
【００２１】
式中、Ｄ＋は可視領域に吸収をもつカチオンであり、Ｒ１、Ｒ２、Ｒ３及びＲ４はそれぞれ独立してアルキル基、アリール基、アリル基、アラルキル基、アルケニル基、アルキニル基、シリル基、複素環基、置換アルキル基、置換アリール基、置換アリル基、置換アラルキル基、置換アルケニル基、置換アルキニル基または置換シリル基を表す。
【００２２】
前記一般式（１）および前記一般式（２）中、Ｄ＋は可視領域に吸収をもつカチオンである。Ｄ＋として好ましいものとしては、例えばシアニン、ピリリウム、チオピリリウム、スクワリリウム、クロコニウム、アズレニウム、トリアリールメタン、アミニウム、ジインモニウム系のカチオン染料のカチオンなどが挙げられる。この中で、ＣＤ−Ｒ用途として工業的に入手可能であるという点で、特に下記一般式（４）で表されるシアニン染料系のカチオンが好ましい。
【００２３】
一般式（４）
【化７】
2004037529.tif 000006
【００２４】
前記一般式（４）において、Ｚ１およびＺ２はそれぞれ独立に、５員または６員の含窒素複素環を形成する非金属原子群を表す。含窒素複素環には、他の複素環、芳香族環または脂肪族環が縮合してもよい。含窒素複素環およびその縮合環の例には、オキサゾール環、イソオキサゾール環、ベンゾオキサゾール環、ナフトオキサゾール環、オキサゾロカルバゾール環、オキサゾロジベンゾフラン環、チアゾール環、ベンゾチアゾール環、ナフトチアゾール環、インドレニン環、ベンゾインドレニン環、イミダゾール環、ベンゾイミダゾール環、ナフトイミダゾール環、キノリン環、ピリジン環、ピロロピリジン環、フロピロール環、インドリジン環、イミダゾキノキサリン環、およびキノキサリン環等が含まれる。含窒素複素環は、６員環より５員環の方が好ましい。５員の含窒素複素環にベンゼン環又はナフタレン環縮合しているのがさらに好ましい。
【００２５】
含窒素複素環及びその縮合環は、置換基を有していてもよい。置換基の例には、ハロゲン原子、シアノ、ニトロ、脂肪族基、芳香族基、複素環基、−ＯＲ１１、−ＣＯＲ１２、−ＣＯＯＲ１３、−ＯＣＯＲ１４、−ＮＲ１５Ｒ１６、−ＮＨＣＯＲ１７、−ＣＯＮＲ１８Ｒ１９、ＮＨＣＯＮＲ２０Ｒ２１、ＮＨＣＯＯＲ２２、−ＳＲ２３、−ＳＯ２Ｒ２４、−ＳＯ２ＯＲ２５、−ＮＨＳＯ２Ｒ２６または−ＳＯ２ＮＲ２７Ｒ２８が含まれる。Ｒ１１、Ｒ１２、Ｒ１３、Ｒ１４、Ｒ１５、Ｒ１６、Ｒ１７、Ｒ１８、Ｒ１９、Ｒ２０、Ｒ２１、Ｒ２２、Ｒ２３、Ｒ２４、Ｒ２５、Ｒ２６、Ｒ２７及び、Ｒ２８は、それぞれ独立に、水素原子、脂肪族基、芳香族基または複素環基を表す。なお、−ＣＯＯＲ１３のＲ１３が水素原子（すなわち、カルボキシル）の場合および−ＳＯ２ＯＲ２５のＲ２５が水素原子（すなわち、スルホ）の場合は、水素原子が解離しても、塩の状態であってもよい。
【００２６】
本明細書において脂肪族基とは、アルキル基、置換アルキル基、アルケニル基、置換アルケニル基、アルキニル基、置換アルキニル基、アラルキル基または置換アラルキル基を意味する。アルキル基は、環状であっても鎖状であってもよい。鎖状アルキル基は、分岐を有していてもよい。アルキル基の炭素原子数は、１〜２０が好ましく、１〜１２であることがさらに好ましく、１〜８であることが最も好ましい。アルキル基の例には、メチル、エチル、プロピル、イソプロピル、ブチル、ｔ−ブチル、シクロプロピル、シクロヘキシルおよび２−エチルヘキシルが含まれる。
置換アルキル基のアルキル部分は、上記アルキル基と同様である。置換アルキル基の置換基の例は、上記含窒素複素環及びその縮合環の置換基の例と同様（但し、シアノ基およびニトロ基は除く）である。置換アルキル基の例には、２−ヒドロキシエチル、２−カルボキシエチル、２−メトキシエチル、２−ジエチルアミノエチル、３−スルホプロピルおよび４−スルホブチルが含まれる。
【００２７】
アルケニル基は、環状であっても鎖状であってもよい。鎖状アルケニル基は、分岐を有していてもよい。アルケニル基の炭素原子数は、２〜２０であることが好ましく、２〜１２であることがさらに好ましく、２〜８であることが最も好ましい。アルケニル基の例には、ビニル、アリル、１−プロペニル、２ーブテニル、２−ペンテニル及び２−ヘキセニルが含まれる。
置換アルケニル基のアルケニル部分は、上記アルケニル基と同様である。置換アルケニル基の例は置換基アルキル基の置換基の例と同様である。
【００２８】
アルキニル基は、環状であっても鎖状であってもよい。鎖状アルキニル基は、分岐を有していてもよい。アルキニル基の炭素原子数は、２〜２０であることが好ましく、２〜１２であることがさらに好ましく、２〜８であることが最も好ましい。アルキニル基の例には、エチニルおよび２−プロピニルが含まれる。
置換アルキニル基のアルキニル部分は、上記アルキニル基と同様である。置換アルキニル基の置換基は、アルキル基の置換基の例と同様である。
アラルキル基のアルキル部分は、上記アルキル基と同様である。置換アラルキル基のアリール部分は、後述するアリール基と同じである。置換アラルキル基のアルキル部分の置換基の例は上記置換アルキル基の置換基の例と同様である。
置換アラルキル基のアリール部分は、前記含窒素複素環およびその縮合環の置換基の例と同様である。
【００２９】
本明細書において、芳香族基とは、アリール基または置換アリール基を意味する。アリール基の炭素原子数は、６〜２５であることが好ましく、６〜１５であることがさらに好ましく、６〜１０であることが最も好ましい。アリール基の例には、フェニルおよびナフチルが含まれる。
置換アリール基の置換基の例は、前記含窒素複素環およびその縮合環の置換基の例と同様である。
【００３０】
本明細書において、複素環基には、置換基を有する複素環基および無置換の複素環基が含まれる。複素環基の複素環は、５または６員環であることが好ましい。複素環に、脂肪族環、芳香族環または他の複素環が縮合していてもよい。複素環（縮合環を含む）の例には、ピリジン環、ピペリジン環、フラン環、フルフラン環、チオフェン環、ピロール環、キノリン環、モルホリン環、インドール環、イミダゾール環、ピラゾール環、カルバゾール環、フェノチアジン環、フェノキサジン環、インドリン環、チアゾール環、ピラジン環、チアジアジン環、ベンゾキノリン環およびチアジアゾール環が含まれる。
複素環の置換基の例は、前記含窒素複素環およびその縮合環の置換基の例と同様である。
【００３１】
前記一般式（４）において、Ｒ４１およびＲ４２はそれぞれ独立に、脂肪族基または芳香族基を表し、Ｌは奇数個のメチンからなるメチン基であり、１、３個または５個のメチンからなるメチン基が好ましい。メチン基は置換基を有していてもよい。置換基を有する場合は、中央の（メソ位の）メチンが置換基を有しているのが好ましい。置換基の例は、含窒素複素環及び縮合環の置換基の例と同様である。メチン基の二つの置換基が結合して５または６員環を形成してもよい。
【００３２】
前記一般式（４）において、ａおよびｂは、それぞれ独立に０又は１である。ａおよびｂは０であることが好ましい。
【００３３】
前記一般式（１）は、色素系カチオンＤ＋のカウンターアニオンであるＡ−を含み、Ａ−は、具体的には、ハロゲンイオン、過塩素酸イオン、ＰＦ６−、ＢＦ４−、ＳｂＦ６−またはスルホン酸イオンを表す。ここでハロゲンイオンとしてはＦ−、Ｃｌ−、Ｂｒ−、Ｉ−などが挙げられ、スルホン酸イオンとしては、ＣＨ３ＳＯ３−のようなメチルスルホン酸イオン；ＦＣＨ２ＳＯ３−、Ｆ２ＣＨＳＯ３−、Ｆ３ＣＳＯ３−、ＣｌＣＨ２ＳＯ３−、Ｃｌ２ＣＨＳＯ３−、Ｃｌ３ＣＳＯ３−、ＣＨ３ＯＣＨ２ＳＯ３−、（ＣＨ３）２ＮＣＨ２ＳＯ３−のような置換メチルスルホン酸イオン；Ｃ６Ｈ５ＳＯ３−のようなフェニルスルホン酸イオン；ＣＨ３Ｃ６Ｈ４ＳＯ３−、（ＣＨ３）２Ｃ６Ｈ３ＳＯ３−、（ＣＨ３）３Ｃ６Ｈ２ＳＯ３−、ＨＯＣ６Ｈ４ＳＯ３−、（ＨＯ）２Ｃ６Ｈ３ＳＯ３−、（ＨＯ）３Ｃ６Ｈ２ＳＯ３−、ＣＨ３ＯＣ６Ｈ４ＳＯ３−、Ｃ６Ｈ４ＣｌＳＯ３−、Ｃ６Ｈ３Ｃｌ２ＳＯ３−、Ｃ６Ｈ２Ｃｌ３ＳＯ３−、Ｃ６ＨＣｌ４ＳＯ３−、Ｃ６Ｃｌ５ＳＯ３−、Ｃ６Ｈ４ＦＳＯ３−、Ｃ６Ｈ３Ｆ２ＳＯ３−、Ｃ６Ｈ２Ｆ３ＳＯ３−、Ｃ６ＨＦ４ＳＯ３−、Ｃ６Ｆ５ＳＯ３−、（ＣＨ３）２ＮＣ６Ｈ４ＳＯ３−のような置換フェニルスルホン酸イオン；などが挙げられる。
【００３４】
また、前記一般式（２）は、色素系カチオンＤ＋のカウンターアニオンとして、ホウ素系アニオンを含む。前記一般式（２）において、Ｒ１、Ｒ２、Ｒ３およびＲ４の具体例としては、アルキル基、アリール基、アリル基、アラルキル基、アルケニル基、アルキニル基、シリル基、複素環基、置換アルキル基、置換アリール基、置換アリル基、置換アラルキル基、置換アルケニル基、置換アルキニル基、置換シリル基などが挙げられる。これらの中で好ましいものとしては、フェニル基、アニシル基、ｎ−ブチル基、ｎ−ペンチル基、ｎ−ヘキシル基、ｎ−ヘプチル基、ｎ−オクチル基、ｎ−ドデシル基、シクロヘキシル基、シクロヘキセニル基、メトキシメチル基、メトキシエチル基、エトキシフェニル基、トルイル基、ｔ−ブチルフェニル基、フルオロフェニル基、クロロフェニル基、ジエチルアミノフェニル基、ビニル基、アリル基、トリフェニルシリル基、ジメチルフェニルシリル基、ジブチルフェニルシリル基、トリメチルシリル基、ピペリジル基、チエニル基、フリル基などが挙げられる。
【００３５】
前記一般式（２）中のアニオンの具体例としては、ｎ−ブチルトリフェニルホウ素イオン、ｎ−オクチルトリフェニルホウ素イオン、ｎ−ドデシルトリフェニルホウ素イオン、ｎ−ブチルトリアニシルホウ素イオン、ｎ−オクチルトリアニシルホウ素イオン、ｎ−ドデシルトリアニシルホウ素イオン、ジ−ｎ−ブチルジフェニルホウ素イオン、ジ−ｎ−オクチルジフェニルホウ素イオン、ジ−ｎ−ドデシルジフェニルホウ素イオン、ジ−ｎ−ブチルジアニシルホウ素イオン、ジ−ｎ−オクチルジアニシルホウ素イオン、ジ−ｎ−ドデシルジアニシルホウ素イオン、テトラフェニルホウ素イオン、テトラアニシルホウ素イオン、トリフェニルナフチルホウ素イオン、トリアニシルナフチルホウ素イオン、テトラブチルホウ素イオン、トリｎ−ブチル（トリフェニルシリル）ホウ素イオン、トリｎ−ブチル（ジメチルフェニルシリル）ホウ素イオン、ｎ−オクチルジフェニル（ジｎ−ブチルフェニルシリル）ホウ素イオン、ジメチルフェニル（トリメチルシリル）ホウ素イオンなどが挙げられる。
【００３６】
前記一般式（１）で表される化合物において、カチオン部Ｄ＋がスルホやカルボキシルのようなアニオン性置換基を有して分子内塩を形成する場合は、アニオン部はなくてもよい。
【００３７】
以下に、前記一般式（１）で表されるカチオン系染料の具体例として、カチオン系シアニン染料の具体例を示すが、本発明は以下の具体例によってなんら制限されるものではない。また、以下の具体例において、アニオンＡ−を上記ホウ素系アニオンの具体例に置き換えた化合物も、前記一般式（２）で表されるカチオン系染料の具体例として挙げられる。
【００３８】
【化８】
2004037529.tif 000007
【００３９】
【化９】
2004037529.tif 000008
【００４０】
【化１０】
2004037529.tif 000009
【００４１】
これらのシアニン系染料は、例えば、特開平１０−２３１４３５号公報に記載の方法によって得られる。
【００４２】
次に、前記カチオン系色素の消色剤として作用する、下記一般式（３）で表される化合物について説明する。
【００４３】
一般式（３）
【化１１】
2004037529.tif 000010
【００４４】
前記一般式（３）中、Ｒ５、Ｒ６、Ｒ７及びＲ８はそれぞれ独立してアルキル基、アリール基、アリル基、アラルキル基、アルケニル基、アルキニル基、シリル基、複素環基、置換アルキル基、置換アリール基、置換アリル基、置換アラルキル基、置換アルケニル基、置換アルキニル基または置換シリル基を表し、Ｚ＋は４級アンモニウムカチオン、４級ピリジニウムカチオン、４級キノリニウムカチオンまたはホスホニウムカチオンを表す。
Ｒ５、Ｒ６、Ｒ７およびＲ８の具体例としては、前記一般式（２）中のＲ１、Ｒ２、Ｒ３およびＲ４の具体例として挙げたものと同様のものが挙げられる。
【００４５】
前記一般式（３）中、カチオン（Ｚ＋）としては、４級アンモニウムカチオンまたは４級ピリジニウムカチオン、４級キノリニウムカチオン、ホスホニウムカチオンなどが挙げられる。消色剤の具体的な例としては、テトラメチルアンモニウムｎ−ブチルトリフェニルホウ素、テトラメチルアンモニウムｎ−オクチルトリフェニルホウ素、テトラメチルアンモニウムｎ−ドデシルトリフェニルホウ素、テトラメチルアンモニウムｎ−ブチルトリアニシルホウ素、テトラメチルアンモニウムｎ−オクチルトリアニシルホウ素、テトラメチルアンモニウムｎ−ドデシルトリアニシルホウ素、テトラエチルアンモニウムｎ−ブチルトリフェニルホウ素、テトラエチルアンモニウムｎ−オクチルトリフェニルホウ素、テトラエチルアンモニウムｎ−ドデシルトリフェニルホウ素、テトラエチルアンモニウムｎ−ブチルトリアニシルホウ素、
【００４６】
テトラエチルアンモニウムｎ−オクチルトリアニシルホウ素、テトラエチルアンモニウムｎ−ドデシルトリアニシルホウ素、テトラブチルアンモニウムｎ−ブチルトリフェニルホウ素、テトラブチルアンモニウムｎ−オクチルトリフェニルホウ素、テトラブチルアンモニウムｎ−ドデシルトリフェニルホウ素、テトラブチルアンモニウムｎ−ブチルトリアニシルホウ素、テトラブチルアンモニウムｎ−オクチルトリアニシルホウ素、テトラブチルアンモニウムｎ−ドデシルトリアニシルホウ素、テトラメチルアンモニウムテトラフェニルホウ素、テトラエチルアンモニウムテトラフェニルホウ素、
【００４７】
テトラブチルアンモニウムテトラフェニルホウ素、テトラメチルアンモニウムジｎ−ブチルジフェニルホウ素、テトラメチルアンモニウムジｎ−オクチルジフェニルホウ素、テトラメチルアンモニウムジｎ−ドデシルジフェニルホウ素、テトラエチルアンモニウムジｎ−ブチルジフェニルホウ素、テトラエチルアンモニウムジｎ−オクチルジフェニルホウ素、テトラエチルアンモニウムジｎ−ドデシルジフェニルホウ素、
【００４８】
テトラブチルアンモニウムジｎ−ブチルジフェニルホウ素、テトラブチルアンモニウムジｎ−オクチルジフェニルホウ素、テトラブチルアンモニウムジｎ−ドデシルジフェニルホウ素、テトラメチルアンモニウムジｎ−ブチルジアニシルホウ素、テトラメチルアンモニウムジｎ−オクチルジアニシルホウ素、テトラメチルアンモニウムジｎ−ドデシルジアニシルホウ素、テトラエチルアンモニウムジｎ−ブチルジアニシルホウ素、テトラエチルアンモニウムジｎ−オクチルジアニシルホウ素、テトラエチルアンモニウムジｎ−ドデシルジアニシルホウ素、
【００４９】
テトラブチルアンモニウムジｎ−ブチルジアニシルホウ素、テトラブチルアンモニウムジｎ−オクチルジアニシルホウ素、テトラブチルアンモニウムジｎ−ドデシルジアニシルホウ素、テトラメチルアンモニウムテトラフェニルホウ素、テトラエチルアンモニウムテトラフェニルホウ素、テトラブチルアンモニウムテトラフェニルホウ素、テトラメチルアンモニウムテトラアニシルホウ素、テトラエチルアンモニウムテトラアニシルホウ素、テトラブチルアンモニウムテトラアニシルホウ素、
【００５０】
テトラメチルアンモニウムトリフェニルナフチルホウ素、テトラエチルアンモニウムトリフェニルナフチルホウ素、テトラブチルアンモニウムトリフェニルナフチルホウ素、テトラメチルアンモニウムテトラブチルホウ素、テトラエチルアンモニウムテトラブチルホウ素、テトラブチルアンモニウムテトラブチルホウ素、トリメチルハイドロゲンアンモニウムｎ−ブチルトリフェニルホウ素、トリエチルハイドロゲンアンモニウムｎ−ブチルトリフェニルホウ素、トリメチルハイドロゲンアンモニウムｎ−ブチルトリアニシルホウ素、トリエチルハイドロゲンアンモニウムｎ−ブチルトリアニシルホウ素、テトラハイドロゲンアンモニウムｎ−ブチルトリフェニルホウ素、
【００５１】
テトラハイドロゲンアンモニウムｎ−ブチルトリアニシルホウ素、テトラメチルアンモニウムトリｎ−ブチル（トリフェニルシリル）ホウ素、テトラエチルアンモニウムトリｎ−ブチル（トリフェニルシリル）ホウ素、テトラブチルアンモニウムトリｎ−ブチル（トリフェニルシリル）ホウ素、テトラメチルアンモニウムトリｎ−ブチル（ジメチルフェニルシリル）ホウ素、
【００５２】
テトラエチルアンモニウムトリｎ−ブチル（ジメチルフェニルシリル）ホウ素、テトラブチルアンモニウムトリｎ−ブチル（ジメチルフェニルシリル）ホウ素、テトラメチルアンモニウムｎ−オクチルジフェニル（ジｎ−ブチルフェニルシリル）ホウ素、テトラエチルアンモニウムｎ−オクチルジフェニル（ジｎ−ブチルフェニルシリル）ホウ素、テトラブチルアンモニウムｎ−オクチルジフェニル（ジｎ−ブチルフェニルシリル）ホウ素、テトラメチルアンモニウムジメチルフェニル（トリメチルシリル）ホウ素、テトラエチルアンモニウムジメチルフェニル（トリメチルシリル）ホウ素、テトラブチルアンモニウムジメチルフェニル（トリメチルシリル）ホウ素、メチルピリジニウムｎ−ブチルトリフェニルホウ素、メチルピリジニウムｎ−オクチルトリフェニルホウ素、メチルピリジニウムｎ−ドデシルトリフェニルホウ素、エチルピリジニウムｎ−ブチルトリフェニルホウ素、エチルピリジニウムｎ−オクチルトリフェニルホウ素、
【００５３】
エチルピリジニウムｎ−ドデシルトリフェニルホウ素、ブチルピリジニウムｎ−ブチルトリフェニルホウ素、ブチルピリジニウムｎ−オクチルトリフェニルホウ素、ブチルピリジニウムｎ−ドデシルトリフェニルホウ素、メチルピリジニウムｎ−ブチルトリアニシルホウ素、メチルピリジニウムｎ−オクチルトリアニシルホウ素、メチルピリジニウムｎ−ドデシルトリアニシルホウ素、エチルピリジニウムｎ−ブチルトリアニシルホウ素、エチルピリジニウムｎ−オクチルトリアニシルホウ素、エチルピリジニウムｎ−ドデシルトリアニシルホウ素、
【００５４】
ブチルピリジニウムｎ−ブチルトリアニシルホウ素、ブチルピリジニウムｎ−オクチルトリアニシルホウ素、ブチルピリジニウムｎ−ドデシルトリアニシルホウ素、メチルキノリニウムｎ−ブチルトリフェニルホウ素、メチルキノリニウムｎ−オクチルトリフェニルホウ素、メチルキノリニウムｎ−ドデシルトリフェニルホウ素、エチルキノリニウムｎ−ブチルトリフェニルホウ素、エチルキノリニウムｎ−オクチルトリフェニルホウ素、エチルキノリニウムｎ−ドデシルトリフェニルホウ素、
【００５５】
ブチルキノリニウムｎ−ブチルトリフェニルホウ素、ブチルキノリニウムｎ−オクチルトリフェニルホウ素、ブチルキノリニウムｎ−ドデシルトリフェニルホウ素、メチルキノリニウムｎ−ブチルトリアニシルホウ素、メチルキノリニウムｎ−オクチルトリアニシルホウ素、メチルキノリニウムｎ−ドデシルトリアニシルホウ素、エチルキノリニウムｎ−ブチルトリアニシルホウ素、エチルキノリニウムｎ−オクチルトリアニシルホウ素、エチルキノリニウムｎ−ドデシルトリアニシルホウ素、ブチルキノリニウムｎ−ブチルトリアニシルホウ素、ブチルキノリニウムｎ−オクチルトリアニシルホウ素、ブチルキノリニウムｎ−ドデシルトリアニシルホウ素、メチルピリジニウムジｎ−ブチルジフェニルホウ素、エチルピリジニウムジｎ−オクチルジフェニルホウ素、ブチルピリジニウムジｎ−ドデシルジフェニルホウ素、
【００５６】
メチルキノリニウムジｎ−ブチルジフェニルホウ素、エチルキノリニウムジｎ−オクチルジフェニルホウ素、ブチルキノリニウムジｎ−ドデシルジフェニルホウ素、メチルピリジニウムジｎ−ブチルジアニシルホウ素、エチルピリジニウムジｎ−オクチルジアニシルホウ素、ブチルピリジニウムジｎ−ドデシルジアニシルホウ素、メチルキノリニウムジｎ−ブチルジアニシルホウ素、
【００５７】
エチルキノリニウムジｎ−オクチルジアニシルホウ素、ブチルキノリニウムジｎ−ドデシルジアニシルホウ素、メチルピリジニウムテトラｎ−ブチルホウ素、エチルピリジニウムテトラｎ−ブチルホウ素、ブチルピリジニウムテトラｎ−ブチルホウ素、メチルキノリニウムテトラｎ−ブチルホウ素、エチルキノリニウムテトラｎ−ブチルホウ素、ブチルキノリニウムテトラｎ−ブチルホウ素テトラメチルホスホニウムｎ−ブチルトリフェニルホウ素、テトラエチルホスホニウムｎ−ブチルトリフェニルホウ素、テトラブチルホスホニウムｎ−ブチルトリフェニルホウ素、テトラメチルホスホニウムｎ−ブチルトリアニシルホウ素、
【００５８】
テトラエチルホスホニウムｎ−ブチルトリアニシルホウ素、テトラブチルホスホニウムｎ−ブチルトリアニシルホウ素、テトラメチルホスホニウムジｎ−ブチルジフェニルホウ素、テトラエチルホスホニウムジｎ−ブチルジフェニルホウ素、テトラブチルホスホニウムジｎ−ブチルジフェニルホウ素、テトラメチルホスホニウムジｎ−ブチルジアニシルホウ素、テトラエチルホスホニウムジｎ−ブチルジアニシルホウ素、テトラブチルホスホニウムジｎ−ブチルジアニシルホウ素、テトラフェニルホスホニウムｎ−ブチルトリフェニルホウ素、テトラアニシルホスホニウムｎ−ブチルトリフェニルホウ素、テトラフェニルホスホニウムジｎ−ブチルジフェニルホウ素、テトラアニシルホスホニウムジｎ−ブチルジフェニルホウ素などが挙げられる。
【００５９】
本発明においては、前記一般式（１）または（２）で表されるカチオン系染料、および前記一般式（３）で表される消色剤は、各々、単独でまたは２種以上を混合して用いることができる。
【００６０】
本発明の着色組成物において、前記一般式（１）および前記一般式（２）で表されるカチオン系染料は、バインダに対して混合させる際には０．１〜９０質量％の範囲で配合でき、特に１〜５０質量％の範囲で配合することが好ましい。また、前記一般式（３）で表される消色剤は、前記カチオン系染料１質量％に対して、０．０１〜２０質量％の範囲で配合でき、特に０．１〜１０質量％の範囲で配合するのが好ましい。
【００６１】
可視域レーザーに対する消色感度を改善することを目的として、本発明の着色組成物には増感剤を含有させてもよい。増感剤としては、下記一般式（５）で表される化合物が好ましい。
【００６２】
一般式（５）；
（ＣＨ２）ｎＸＣ＝Ｏ
式中、ｎは２〜９のいずれかの整数を表し、Ｘは酸素または窒素を表す。
【００６３】
前記一般式（５）で表される化合物の具体的な例としては、β−プロピオラクトン、β−ブチロラクトン、γ−ブチロラクトン、γ−バレロラクトン、δ−バレロラクトン、ε−カプロラクトン、γ−カプロラクトン、γ−ヘプタノラクトン、γ−オクタノラクトン、δ−オクタノラクトン、γ−ノナノラクトン、δ−ノナノラクトンなどのラクトン類、β−プロピオラクタム、β−ブチロラクタム、δ−バレロラクタム、ε−カプロラクタムなどのラクタム類が挙げられる。
【００６４】
また、本発明の着色組成物は、使用用途、および形態等に応じて、本発明の効果を害しない範囲において、他の成分を種々含有していてもよい。他の成分としては、バインダが挙げられる。バインダとしては、バインダの汎用樹脂、例えば、ロジンまたはセラックスのような天然樹脂、硬化ロジン、ロジンエステル、マレイン酸樹脂またはフマル酸樹脂のような天然樹脂誘導体、セルロース樹脂、フェノール樹脂、アルキッド樹脂、アミノ樹脂、トルエン樹脂、キシレン樹脂、尿素−メラミン樹脂、ケトン樹脂、塩化ビニル樹脂、塩化ビニル−酢酸ビニル共重合樹脂、塩化ビニリデン樹脂、酢酸ビニル樹脂、ポリスチレン樹脂、スチレン−マレイン酸樹脂、塩素化ポリプロピレン、ブチラール樹脂、アクリル樹脂、メタクリル樹脂、ジアリルフタレート樹脂、エポキシ樹脂、ポリウレタン、ポリエステル、エーテル樹脂、アニリン樹脂、フラン樹脂、チオール樹脂、ポリアミド樹脂、シリコン系樹脂、弗素系樹脂、ポリビニルピロリドンなどのような合成樹脂が挙げられる。これらは単独あるいは２種以上を混合して用いることができる。なお、バインダは、これらに限定されるものではなく前記カチオン系染料および消色剤が溶解または分散により混合できるものであればよい。
【００６５】
本発明の着色組成物は、溶剤に溶解および／または分散させ、液状の形態で、種々の用途に供することができる。
前記溶媒としては、前記カチオン系染料色素および前記消色剤を溶解および／または分散可能であるとともに、所望により添加される前記バインダ用樹脂または前記一般式（５）で表されるラクトン類またはラクタム類を溶解および／または分散可能な溶剤が挙げられる。具体的には、あまに油、しなきり油、大豆油及びひまし油など乾性油類；ヘキサン、ヘプタン、ゴム揮発油のような脂肪族炭化水素類；トルエン、キシレンのような芳香族炭化水素類；メチルアルコール、エチルアルコール、プロピルアルコール、イソプロピルアルコール、ブチルアルコール、シクロヘキシルアルコール、ベンジルアルコールのようなアルコール類；ジエチレングリコール、ジプロピレングリコール、トリエチレングリコール、ポリエチレングリコール、プロピレングリコール、ジプロピレングリコール、グリセリン、ポリアルキレングリコール、ヘキシレングリコール、フェニルグリコールのようなグリコール類；エチレングリコールモノメチルエーテル、エチレングリコールモノエチルエーテル、エチレングリコールモノブチルエーテル、エチレングリコールモノフェニルエーテル、ジエチレングリコールモノエチルエーテル、ジエチレングリコールモノブチルエーテル、ジエチレングリコールモノフェニルエーテル、ジエチレングリコールジメチルエーテル、ジエチレングリコールジエチルエーテル、ジエチレングリコールジフェニルエーテル、エチレングリコールモノエチルエーテルアセテート、エチレングリコールモノブチルエーテルアセテート、ジエチレングリコールモノエチルエーテルアセテート、ジエチレングリコールモノブチルエーテルアセテート、プロピレングリコールモノメチルエーテル、プロピレングリコールモノエチルエーテル、プロピレングリコールモノブチルエーテル、プロピレングリコールペンタエリストール脂肪酸エステルのようなグリコール誘導体；酢酸エチル、酢酸イソプロピル、酢酸ブチル、イソオクタン酸セシル、モノステアリン酸ソルビタン、モノステアリン酸ソルビタン、モノイソステアリン酸ソルビタン、モノオレイン酸ソルビタン、トリオレイン酸ソルビタン、モノラウリル酸ポリオキシエチレンソルビタン、モノステアリン酸ポリオキシエチレンソルビタン、モノオレイン酸ポリオキシエチレンソルビタン、アスコルビン酸エステル、ヒマシ油脂肪酸エステルのようなエステル類；リン酸エステル類、アセトン、メチルエチルケトン、メチルイソブチルケトン、シクロヘキサノン、４−メチル−４−メトキシペンタノンのようなケトン類；などが挙げられる。但し、溶剤は、これらに限定されるものではない。
【００６６】
消色部分と未消色部分との区別をより明確化することを目的として、本発明の着色組成物には、消色に用いられる可視レーザー光を吸収しない染料または顔料を含有させてもよい。前記染料または顔料を含有させると、消色後にこれらの染料または顔料が残るため、未消色部分との区別がつきやすくなる。例えば、本発明の着色組成物がシアン色である場合は、白または黄色などの前記染料または顔料を含有させるのが好ましい。
【００６７】
本発明の着色組成物を、直接、マーキング対象物（例えば、建物、物品等）の表面に供給し、該供給面に可視域レーザーを照射して、マーキングを実施することができる。また、支持体上に本発明の着色組成物を含む消色性層を形成したマーキング材料を作製し、これをマーキング対象物の表面に貼付等により配置して、マーキングを実施することもできる。
【００６８】
マーキング材料の支持体は、透明であっても不透明であってもよい。透明な支持体としては、照射するレーザー光を吸収せず、レーザー照射時の発熱に対して変形しない寸度安定性を有する支持体を使用することが好ましい。この場合には、透明支持体の側からレーザー光を照射し、マーキングすることもできる。支持体の厚みとしては、通常、１０μｍ〜２００μｍのものが用いられる。
【００６９】
このような透明な支持体としては例えば、ポリエチレンテレフタレートやポリブチレンテレフタレート等のポリエステルフィルム、三酢酸セルロースフィルム等のセルロース誘導体フィルム、ポリスチレンフィルム、ポリプロピレンフィルム、ポリエチレンフィルム等のポリオレフィンフィルム、ポリイミドフィルム、ポリ塩化ビニルフィルム、ポリ塩化ビニリデンフィルム、ポリアクリルフィルム、ポリカーボネートフィルム等が挙げられ、これらを単独または貼り合わせて用いることができる。
【００７０】
一方、不透明な支持体としては、紙、合成紙、アルミ蒸着ベース、および前記透明支持体に顔料等をコートしたもの等が挙げられる。不透明支持体を用いる場合は、効率よく消色性層にレーザー光が吸収されるように、前記消色性層（本発明の着色組成物を含有する層）側からレーザー光を照射する。レーザー光の吸収効率をより高めるためには、レーザー光の反射性が高い不透明支持体を用いるのが好ましい。
本発明に用いる支持体としては、特にポリエステルフィルムに耐熱処理、帯電防止処理を施したものが好ましい。
【００７１】
前記支持体から消色性層が剥離するのを防止することを目的として、支持体と消色性層との間に、下塗り層を設けることが望ましい。下塗り層としては、アクリル酸エステル共重合体、ポリ塩化ビニリデン、ＳＢＲ、水性ポリエステル等を用いることができ、膜厚としては、０．１〜０．５μｍが望ましい。
【００７２】
また、前記マーキング材料の支持体裏面（消色性層が設けられている側と反対側の面）には、マーキング対象物への貼付が容易となる様に、接着層を形成してもよい。前記接着層には、従来公知の種々の接着剤を用いることができる。さらに、保管、搬送および作業の便宜のため、不使用時には、前記接着層に容易に剥離可能な剥離紙を貼付しておくのが好ましい。
【００７３】
前記マーキング材料は、支持体上、所望により下塗り層上に、本発明の着色組成物を含む塗布液を塗布し、乾燥することによって作製することができる。塗布液の溶剤等については、上記の通りである。塗布方法については特に制限されず、例えば、リバースコーターなどの塗布機を用いて塗布することができる。塗布量は０．１〜１０ｇ／ｍ２とすることが好ましく、特に０．２〜２ｇ／ｍ２とすることが好ましい。
【００７４】
マーキング対象物に直接、本発明の着色組成物を供給する態様では、前記着色組成物を含む塗布液を調製し、該塗布液を、例えば、刷毛により塗布する、およびスプレー塗布等により、対象物に供給し、乾燥した後、レーザー照射によるマーキングを実施することができる。
【００７５】
本発明のマーキング方法に使用するレーザーは、波長４００〜７００ｎｍの可視領域のレーザーである限り、特に限定なく、種々のレーザーを用いることができる。具体例としては、ヘリウム−ネオンレーザー、半導体レーザー等が挙げられる。
【００７６】
本発明のマーキング方法は、対象物について特に限定されず、対象物は建物、道路、橋、トンネル等の土地固着物であっても、物品等であってもよい。本発明のマーキング方法は、いわゆる墨出しまたはケガキといわれるマーキング作業に好ましく利用することができる。また、レーザー照射部の形状に応じて、点、直線、曲線またはこれらの組み合わせからなる種々のマークを記すことができる。
【００７７】
【実施例】
以下に、実施例を挙げて本発明をさらに具体的に説明する。以下の実施例に示す材料、試薬、割合、操作などは本発明の精神から逸脱しない限り適宜変更することができる。従って、本発明の範囲は以下に示す具体例に制限されるものではない。
【００７８】
（実施例１）
トルエン３６質量部とメチルエチルケトン３６質量部の混合物に、下記材料を加熱溶解し消色性着色組成物を得た。
三洋化成（株）社製　ＴＢ１８００　　　　　　　　　　　　　２０質量部
（スチレン−ブチルアクリレート−メチルメタクリレート３元系樹脂）
テトラブチルアンモニウムｎ−ブチルトリフェニルホウ素　　　　４質量部
シアニン色素（化合物Ｎｏ．６）　　　　　　　　　　　　　　　４質量部
【００７９】
（実施例２）
トルエン３５質量部およびメチルエチルケトン３５質量部の混合物に、下記材料を加熱溶解し消色性着色組成物を得た。
三洋化成（株）社製　ＴＢ１８００　　　　　　　　　　　　　　２０質量部
（スチレン−ブチルアクリレート−メチルメタクリレート３元系樹脂）
テトラブチルアンモニウムｎ−ブチルトリフェニルホウ素　　　　　４質量部
シアニン色素（化合物Ｎｏ．６）　　　　　　　　　　　　　　　　４質量部
γ−ヘプタノラクトン　　　　　　　　　　　　　　　　　　　　　２質量部
【００８０】
（比較例）
トルエン３７質量部およびメチルエチルケトン３７質量部の混合物に、下記材料を加熱溶解し、着色組成物を得た。
三洋化成（株）社製　ＴＢ１８００　　　　　　　　　　　　　　２０質量部
（スチレン−ブチルアクリレート−メチルメタクリレート３元系樹脂）
シアニン色素（化合物Ｎｏ．６）　　　　　　　　　　　　　　　　４質量部
γ−ヘプタノラクトン　　　　　　　　　　　　　　　　　　　　　２質量部
【００８１】
（評価サンプルの作製）
実施例１、２および比較例の組成物を、刷毛を用いて紙上に厚さ１０μｍとなるように塗布乾燥し、サンプルを得た。
（消色性の評価）
米国メトリックスビジョン社製、ＦＭレーザーレーダーのポインティングレーザー（波長６７０ｎｍ、エネルギー１ｍＷ　ビーム径１ｍｍ）を試料から２ｍ離れた位置から照射し、シアン色の消色を目視にて確認した。
比較例では、波長６７０ｎｍ、Ｃｌａｓｓ　２　１ｍＷ　ビーム径１ｍｍ　レーザー光では消色しなかったが、実施例１および実施例２ではシアン色の消色が視認できた。さらに、実施例１では６０秒後に消色が完了したのに対して、実施例２では４５秒後に消色が完了した。この結果より、γ−ヘプタノラクトンを添加すると増感向上効果があることが確認できた。
【００８２】
【発明の効果】
以上説明した様に、本発明によれば、可視域のレーザー光、特に低出力の可視域のレーザー光の照射によって消色可能な着色組成物およびマーキング材料を提供することができる。またケガキ、墨出し位置を、レーザー照射によって容易にしかも安全にマーキングする方法に利用可能な着色組成物、マーキング方法およびマーキング材料を提供することができる。